1次結晶粒子径が100nm以下の金属酸化物半導体粒子、SP値が9cal/cm1/2以上の溶剤中で測定したゼータ電位の絶対値が20mV以上であり、かつ、平均粒子径が100~3000nmである加熱消滅性樹脂粒子、バインダー樹脂及び有機溶剤を含有し、前記加熱消滅性樹脂粒子の含有量が、前記金属酸化物半導体粒子に対して5~100重量であることを特徴とする色素増感太陽電池電極形成用ペースト。加熱消滅性樹脂粒子は、粒子径のCv値が30以下であることを特徴とする請求項1記載の色素増感太陽電池電極形成用ペースト。加熱消滅性樹脂粒子は、有機溶剤に対する膨潤倍率が1.5倍以下であることを特徴とする請求項1又は2記載の色素増感太陽電池電極形成用ペースト。加熱消滅性樹脂粒子は、架橋性モノマーを0.5重量以上含有する重合性モノマーを重合してなる重合体からなることを特徴とする請求項1、2又は3記載の色素増感太陽電池電極形成用ペースト。請求項1、2、3又は4記載の色素増感太陽電池電極形成用ペーストの製造方法であって、1次結晶粒子径が100nm以下の金属酸化物半導体粒子、SP値が9cal/cm1/2以上の溶剤中で測定したゼータ電位の絶対値が20mV以上であり、かつ、平均粒子径が100~3000nmである加熱消滅性樹脂粒子、バインダー樹脂及び有機溶剤を混合する混合工程を有し、前記混合工程において、前記加熱消滅性樹脂粒子をSP値が9cal/cm1/2以上の溶剤中に分散した状態で添加することを特徴とする色素増感太陽電池電極形成用ペーストの製造方法。請求項1、2、3又は4記載の色素増感太陽電池電極形成用ペーストを塗工する工程、前記色素増感太陽電池電極形成用ペーストを乾燥し、焼成することにより、多孔質金属酸化物半導体層を形成する工程、及び、前記多孔質金属酸化物半導体層に増感色素を吸着させる工程を有することを特徴とする色素増感太陽電池用光電極の製造方法。本発明は、クラック等の不具合が発生せず、高い変換効率を有する色素増感型太陽電池が得られる色素増感太陽電池電極形成用ペースト、及び、該色素増感太陽電池電極形成用ペーストを用いた色素増感太陽電池用光電極の製造方法を提供することを目的とする。本発明は、1次結晶粒子径が100nm以下の金属酸化物半導体粒子、SP値が9cal/cm1/2以上の溶剤中で測定したゼータ電位の絶対値が20mV以上であり、かつ、平均粒子径が100~3000nmである加熱消滅性樹脂粒子、バインダー樹脂及び有機溶剤を含有し、前記加熱消滅性樹脂粒子の含有量が、前記金属酸化物半導体粒子に対して5~100重量である色素増感太陽電池電極形成用ペーストである。以下に本発明を詳述する。本発明者らは、鋭意検討の結果、色素増感太陽電池の電極形成用ペーストとして、所定の1次結晶粒子径を有する金属酸化物半導体粒子と、SP値溶解度パラメーターが9cal/cm1/2以上の溶剤中で測定したゼータ電位の絶対値が20mV以上であり、かつ、平均粒子径が100~3000nmである加熱消滅性樹脂粒子とを所定量含有するものを用いることで、加熱消滅性樹脂粒子の凝集が生じず、均一な空孔を形成できることから、高い光電変換効率を有する色素増感太陽電池を製造することが可能となることを見出し、本発明を完成させるに至った。本発明の色素増感太陽電池電極形成用ペーストは、金属酸化物半導体粒子を含有する。上記金属酸化物半導体粒子としては、酸化ケイ素、酸化チタン、酸化スズ、酸化亜鉛、酸化ジルコニウム、酸化ストロンチウム、酸化ニオブ、酸化セリウム、酸化タングステン、酸化アルミニウム、酸化インジウム、酸化ガリウム及び酸化イットリウムからなる群より選択される少なくとも1種の金属酸化物、又は、前記金属酸化物を含有する複合酸化物からなるものを用いることが好ましい。これらのなかでは、バンドギャップが広く、資源も比較的に豊富にあるという理由から、酸化チタン、酸化亜鉛等が好ましい。上記金属酸化物半導体粒子が酸化チタン粒子である場合は、例えば、通常ルチル型の酸化チタン粒子、アナターゼ型の酸化チタン粒子、ブルッカイト型の酸化チタン粒子及びこれら結晶性酸化チタンを修飾した酸化チタン粒子等を用いることができる。上記金属酸化物半導体粒子の1次結晶粒子径は上限が100nmである。1次結晶粒子径を100nm以下とすることで、増感色素が吸着する表面積が拡大し、光エネルギーの吸収能力を高めることができる。好ましい下限は3nm、好ましい上限は50nmである。また、粒子径分布の異なる2種類以上の微粒子を混合してもよく、入射光を散乱させて光捕獲率を向上させる目的で、粒径の大きな、例えば1次結晶粒子径400nm程度の金属酸化物半導体粒子を混合してもよい。なお、上記1次結晶粒子径は、SEMにより測定することができる。また、粒子径分布の異なる2種類以上の微粒子を混合してもよく、入射光を散乱させて光捕獲率を向上させる目的で、粒径の大きな、例えば、1次結晶粒子径400nm程度の金属酸化物半導体粒子を混合してもよい。上記金属酸化物半導体粒子の添加量の好ましい下限は上記色素増感太陽電池電極形成用ペーストに対して5重量、好ましい上限は40重量である。上記添加量が5重量未満であると、十分な厚みの金属酸化物半導体層を得ることができないことがあり、40重量を超えると、ペーストの粘度が上昇して平滑に印刷できないことがある。より好ましい下限は8重量、より好ましい上限は30重量である。本発明の色素増感太陽電池電極形成用ペーストは、加熱消滅性樹脂粒子を含有する。上記加熱消滅性樹脂粒子としては、酸化チタン等の金属酸化物半導体が焼結し始める500°Cより低温にて分解消滅するポリマー樹脂から構成される粒子であれば特に限定されず、例えば、ポリスチレン樹脂、ポリメタアクリレート樹脂、ポリエチレン樹脂、ポリプロピレン樹脂、ポリウレタン樹脂、塩化ビニル樹脂、ポリオキシアルキレン樹脂、ポリメタアクリロニトリル樹脂などを含有する粒子が挙げられる。この中でも、酸素原子を含む樹脂からなる粒子が好ましく、ポリオキシアルキレン樹脂を含有する粒子が特に好ましい。ポリメタアクリレート樹脂など上記酸素原子を含む樹脂は、所定の熱が加えられると、燃焼反応を伴って分解消滅し、優れた加熱消滅性を発揮する。上記ポリオキシアルキレン樹脂は、所定の温度に加熱することにより、低分子量の炭化水素、エーテル等に分解された後、燃焼反応や蒸発等の相変化によって消滅し、極めて優れた加熱消滅性を発揮する。上記ポリオキシアルキレン樹脂としては特に限定されないが、ポリオキシプロピレン、ポリオキシエチレン又はポリオキシテトラメチレンを含有することが好ましい。これらのポリオキシアルキレン樹脂を含有しない場合、所望の加熱消滅性や粒子強度が得られないことがある。なかでも、ポリオキシプロピレンがより好適である。なお、適度な加熱消滅性及び粒子強度を得るためには、上記加熱消滅性樹脂粒子に含有されるポリオキシアルキレン樹脂のうち、5重量以上がポリオキシプロピレンであることが好ましい。また、ポリオキシエチレンは、エチレングリコールを含むものとする。上記ポリオキシアルキレン樹脂のうち市販されているものとしては、例えば、MSポリマーS-203、S-303、S-903以上、カネカ社製、サイリルSAT-200、MA-403、MA-447以上、カネカ社製、エピオンEP103S、EP303S、EP505S以上、カネカ社製、エクセスターESS-2410、ESS-2420、ESS-3630以上、旭硝子社製等が挙げられる。上記ポリオキシアルキレン樹脂の数平均分子量としては特に限定されないが、数平均分子量の好ましい下限が300、好ましい上限が100万である。上記数平均分子量が300未満であると、高い加熱消滅性を実現できないことがあり、100万を超えると、高い粒子強度を実現できないことがある。上記加熱消滅性樹脂粒子において、ポリオキシアルキレン樹脂の含有量の好ましい下限は5重量である。5重量未満であると、加熱消滅性を充分に実現できないことがある。上記加熱消滅性樹脂粒子は、架橋性モノマーを含有する重合性モノマーを重合してなる重合体を含有することが好ましい。上記架橋性モノマーを含有することによって、上記加熱消滅性樹脂粒子の圧縮強度を向上させることができる。また、上記架橋性モノマーを含有することによって、加熱消滅性樹脂粒子を有機溶剤に膨潤しないものとすることができる。上記架橋性モノマーとしては特に限定されず、例えば、トリメチロールプロパントリメタアクリレート、エチレングリコールジメタアクリレート等のアクリル系多官能性モノマーや、ジビニルベンゼン、後述する官能基を2個以上もつマクロモノマー等が挙げられる。上記架橋性モノマーを含有する重合性モノマーにおける上記架橋性モノマーの含有量は、0.5重量以上であることが好ましい。これにより、有機溶剤への膨潤性を更に低減することができる。より好ましくは1~30重量である。上記加熱消滅性樹脂粒子は、更に、アクリルモノマー重合体を含有することが好ましい。上記アクリルモノマー重合体は、解重合しやすく熱分解性に優れており、特にポリオキシアルキレン樹脂と共存することにより、更に分解性を向上させることができる。上記アクリルモノマー重合体としては特に限定されず、例えば、エチルアクリレート、プロピルアクリレート、n-ブチルアクリレート、シクロヘキシルアクリレート、2-エチルヘキシルアクリレート、エチルメタクリレート、ブチルメタクリレート、メタクリル酸メチル、メタクリル酸ブチル、メタクリル酸イソブチル等の重合体が挙げられる。また、トリメチロールプロパントリメタアクリレート等のアクリル系多官能性モノマーの重合体が好適に用いられる。上記加熱消滅性樹脂粒子は、SP値が9cal/cm1/2以上の溶剤中で測定したゼータ電位の絶対値が20mV以上である。上記ゼータ電位の絶対値が20mV以上を示す状態で金属酸化物半導体粒子及び有機溶剤と混合され、色素増感太陽電池電極形成用ペーストが調製されることにより、金属酸化物半導体粒子と加熱消滅性樹脂粒子が、あるいは加熱消滅性樹脂粒子同士が、有機溶媒中で互いに電気的に反発し合うため、色素増感太陽電池電極形成用ペースト中で加熱消滅性樹脂粒子が凝集することなく分散状態を保つことができる。上記加熱消滅性樹脂粒子の分散性が保たれた色素増感太陽電池電極形成用ペーストを焼結することにより、空孔が均一に分布した独立孔を有する多孔質金属酸化物半導体層が得られることが本発明の特徴である。樹脂粒子を用いて多孔質金属酸化物半導体層に空孔形成する方法はこれまでも報告されているが、一次結晶粒子径が100nm以下の金属酸化物半導体粒子を用いる場合、その比表面積が極めて大きいため、電気的に中性である乾燥粉体状態の樹脂粒子を用いると、金属酸化物半導体粒子と樹脂粒子が、あるいは樹脂粒子同士が互いに色素増感太陽電池電極形成用ペースト中で凝集し、これを焼結しても空孔が均一に分布した独立孔を有する多孔質金属酸化物半導体層を得ることはできなかった。上記加熱消滅性樹脂粒子のゼータ電位の絶対値が20mVに満たない場合、粒子間の反発力が小さいため、乾燥粉体を添加した場合と同様にペースト中で加熱消滅性樹脂粒子の凝集が起こる。上記ゼータ電位の絶対値は、30mV以上であることがより好ましい。また、金属酸化物半導体粒子と加熱消滅性樹脂粒子が電気的に反発するには、双方電位の正負が同じである必要がある。なお、上記ゼータ電位は、ゼータ電位計又は動的光散乱光度計によって測定することができる。上記SP値が9cal/cm1/2以上の溶剤としては、例えば、水SP値=23.4cal/cm1/2、出典:ポリマーハンドブック3rdエディション、メタノール以下同14.5、エタノール12.7、プロパノール11.5、ブタノール11.4、ジメチルホルムアミド12.1、ジメチルスルホキシド14.5、メチルエチルケトン9.3、アセトン9.9等が挙げられる。上記加熱消滅性樹脂粒子は、上記有機溶剤に24時間浸漬させた場合の膨潤度が1.5倍以下である。上記膨潤度を1.5倍以下とすることでペースト中での粒子強度が保たれ、空孔を形成する機能を発現する。上記膨潤度が1.5倍を超えると、ペースト中での樹脂粒子強度が低下し、金属酸化物半導体粒子と混合した際、剪断によって樹脂粒子が破壊されることがある。上記膨潤度は1.2倍以下であることが好ましい。なお、上記膨潤度は、計量した試料を所定の有機溶剤に添加し、24時間静置後、最初に加えた試料の重量に対する試料に取り込まれた有機溶剤の重量の割合を算出することにより測定することができる。また、上記有機溶剤とは、色素増感太陽電池電極形成用ペーストを作製する際に使用される有機溶剤のことをいう。上記加熱消滅性樹脂粒子は、100~350°Cの所定の温度に加熱することにより、1時間以内に90重量以上が消滅することが好ましい。上記加熱消滅性樹脂粒子は、低温領域であっても極めて優れた分解性を示す。90重量以上が消滅に要する時間が1時間を超えると、多孔質樹脂フィルムの製造に用いる場合、多孔質樹脂フィルムの製造効率が低下することがある。1時間以内に消滅する部分が90重量未満であると、発熱量を減少し、変形を抑制する効果が不充分となることがある。上記加熱消滅性樹脂粒子の平均粒子径は、下限が100nm、上限が3000nmである。上記平均粒子径が100nm未満であると、多孔質金属酸化物半導体層の光閉じ込め効果が得られず変換効率が低下したり、ハニカム構造が形成できず強度が低下することがあり、3000nmを超えると、得られる多孔質金属酸化物半導体層の強度が低下することがある。好ましい下限は150nm、好ましい上限は1500nmである。上記加熱消滅性樹脂粒子は、粒子径のCv値の好ましい上限が30である。上記粒径のCv値が30を超えると、多孔質金属酸化物半導体層の空孔が均一にならず、得られる色素増感太陽電池の光電変換効率が低下することがある。上記粒子径のCv値のより好ましい上限は、25である。なお、上記粒径のCv値は、平均粒子径mと標準偏差σから、下記式1により算出することができる。Cv=σ/m×1001上記色素増感太陽電池電極形成用ペーストにおける上記加熱消滅性樹脂粒子の含有量の下限は、上記金属酸化物半導体粒子に対して5重量、上限は100重量である。上記添加量が5重量未満であると、光閉じ込め効果が得られず変換効率が低下したり、ハニカム構造が形成できず強度が低下したりする。100重量を超えると、得られる多孔質金属酸化物半導体層の強度が低下する。好ましい下限は10重量、好ましい上限は60重量である。上記加熱消滅性樹脂粒子の製造方法としては特に限定されず、例えば、懸濁重合法、乳化重合法、分散重合法、ソープフリー重合法、ミニエマルジョン重合法等の従来公知の重合方法を用いて重合する方法等が挙げられる。なかでも、ポリオキシアルキレン樹脂を含有する粒子の製造方法としては、ポリオキシアルキレンマクロモノマー又はポリオキシアルキレンマクロモノマーと他の重合性モノマーとの混合モノマーを重合する工程を有する方法が好ましい。なお、本明細書において、マクロモノマーとは、分子末端にビニル基等の重合可能な官能基を有する高分子量の線状分子のことをいい、ポリオキシアルキレンマクロモノマーとは、線状部分がポリオキシアルキレンからなるマクロモノマーのことをいう。また、上記加熱消滅性樹脂粒子を重合する際、モノマーに分解促進剤が添加されてもよい。本発明の色素増感太陽電池電極形成用ペーストは、バインダー樹脂を含有する。上記バインダー樹脂として、例えば、エチルセルロース等のセルロース系化合物、ポリビニルアルコールPVA、ポリビニルブチラールPVB、ポリエチレングリコール、ポリスチレン、アクリル樹脂、ポリ乳酸等が挙げられる。本発明の色素増感太陽電池電極形成用ペーストは、有機溶剤を含有する。上記有機溶剤としては極性が高いものが好ましく、例えば、α-テレピネオール、γ-テレピネオール等のテルペン系溶剤、エタノール、イソプロピルアルコール等のアルコール系溶剤、上記アルコール系溶媒/炭化水素等の混合溶媒、ジメチルホルムアミド、ジメチルスルホキシド、テトラヒドロフラン等のへテロ化合物、水等が挙げられる。本発明の色素増感太陽電池電極形成用ペーストを製造する方法としては、1次結晶粒子径が100nm以下の金属酸化物半導体粒子、SP値が9cal/cm1/2以上の溶剤中で測定したゼータ電位の絶対値が20mV以上であり、かつ、平均粒子径が100~3000nmである加熱消滅性樹脂粒子、バインダー樹脂及び有機溶剤を混合する混合工程を有する方法を用いることができる。上記混合の手段としては、例えば、2本ロールミル、3本ロールミル、ビーズミル、ボールミル、ディスパー、プラネタリーミキサー、自転公転式攪拌装置、ニーダー、押し出し機、ミックスローター、スターラー等を用いて混合する方法等が挙げられる。上記混合工程において、前記加熱消滅性樹脂粒子をSP値が9cal/cm1/2以上の溶剤中に分散した状態で添加することが好ましい。このように、予め高極性の溶剤に分散させておくことによって、容易に加熱消滅性樹脂粒子と金属酸化物半導体粒子を均一に混合させることができる。このような効果は金属酸化物半導体粒子がSP値の大きい溶媒中で安定に分散することに起因している。本発明の色素増感太陽電池電極形成用ペーストを塗工する工程、前記色素増感太陽電池電極形成用ペーストを乾燥し、焼成することにより、多孔質金属酸化物半導体層を形成する工程、及び、前記多孔質金属酸化物半導体層に増感色素を吸着させる工程を有する方法によって色素増感太陽電池用光電極を製造することができる。このような色素増感太陽電池用光電極の製造方法もまた本発明の1つである。本発明の色素増感太陽電池用光電極の製造方法は、色素増感太陽電池電極形成用ペーストを塗工する工程を有する。上記色素増感太陽電池電極形成用ペーストを塗工する方法としては特に限定されないが、上記加熱消滅性樹脂粒子の形状を維持したまま塗工できることから、スクリーン印刷法を用いることが好ましい。上記スクリーン印刷工程におけるスクリーン版の目開きの大きさ、スキージアタック角、スキージ速度、スキージ押圧力等については、適宜設定することが好ましい。上記色素増感太陽電池電極形成用ペーストを塗工する工程は、一般的に透明導電層を形成した透明基板の該透明導電層上に塗工することによって行う。上記透明基板としては、透明な基板であれば特に限定されないが、珪酸塩ガラス等のガラス基板等が挙げられる。また、上記ガラス基板は、化学的、熱的に強化させたものを用いてもよい。更に、光透過性を確保できれば、種々のプラスチック基板等を使用してもよい。上記透明基板の厚さは、0.1~10mmが好ましく、0.3~5mmがより好ましい。上記透明導電層としては、In2O3やSnO2の導電性金属酸化物からなる層や金属等の導電性材料からなる層が挙げられる。上記導電性金属酸化物としては、例えば、In2O3:SnITO、SnO2:Sb、SnO2:F、ZnO:Al、ZnO:F、CdSnO4等が挙げられる。本発明の色素増感太陽電池用光電極の製造方法は、色素増感太陽電池電極形成用ペーストを乾燥し、焼成することにより、多孔質金属酸化物半導体層を形成する工程を有する。上記色素増感太陽電池電極形成用ペーストの乾燥及び焼成は、塗工する基板の種類等により、温度、時間、雰囲気等を適宜調整することができる。例えば、大気下又は不活性ガス雰囲気下、50~800°C程度の範囲内で、10秒~12時間程度行うことが好ましい。また、乾燥及び焼成は、単一の温度で1回又は温度を変化させて2回以上行ってもよい。本発明の色素増感太陽電池用光電極の製造方法は、上記多孔質金属酸化物半導体層に増感色素を吸着させる工程を行う。上記増感色素を吸着する方法としては、例えば、増感色素を含むアルコール溶液に、上記多孔質金属酸化物半導体層が形成された基板を浸漬した後、アルコールを乾燥除去する方法等が挙げられる。上記増感色素としては、ルテニウム-トリス、ルテニウム-ビス型のルテニウム色素、フタロシアニンやポルフィリン、シアニジン色素、メロシアニン色素、ローダミン色素、キサンテン系色素、トリフェニルメタン色素等の有機色素が挙げられる。このようにして得られた色素増感太陽電池用光電極は、対向電極と対向させて設置し、これらの電極の間に電解質層を形成することで、色素増感太陽電池セルを製造することができる。このようにして得られた色素増感太陽電池は、高い光電変換効率を達成することができる。本発明によれば、高い光電交換効率を有する色素増感太陽電池を製造することが可能な色素増感太陽電池電極形成用ペースト、及び、該色素増感太陽電池電極形成用ペーストを用いた色素増感太陽電池用光電極の製造方法を提供できる。以下に実施例を掲げて本発明を更に詳しく説明するが、本発明はこれら実施例のみに限定されるものではない。実施例1加熱消滅性樹脂粒子の作製モノマー成分として、ポリオキシプロピレンジメタクリレート20gポリオキシプロピレンユニット数=約4、メタクリル酸イソブチル80gを攪拌混合し、モノマー溶液を調製した。得られたモノマー溶液の全量を、乳化剤としてポリオキシエチレンアルキルエーテル1重量を含む水溶液100gに加え、攪拌分散装置を用いて攪拌し、乳化懸濁液を得た。次に、攪拌機、ジャケット、還流冷却機及び温度計を備えた2リットルの重合器にイオン交換水800gを仕込んだ後、重合器内を減圧し、容器内の脱酸素を行った後、窒素ガスにより圧力を大気圧まで戻し、重合器内部を窒素雰囲気とした。重合器を昇温して60°C一定となったことを確認した後、重合開始剤として過硫酸アンモニウム1gを添加し15分間攪拌した。この重合器内に、上記乳化懸濁液の2重量4gを一括して投入し、シード粒子の重合を開始した。約15分でシード粒子の重合が完了したのを確認した後、残りの乳化懸濁液を2時間かけて滴下し、更に1時間熟成して重合を完了した。重合器を室温まで冷却して加熱消滅性樹脂粒子のエマルジョンを得た。得られた加熱消滅性樹脂粒子の平均粒子径を測定したところ485nmであった。なお、加熱消滅性樹脂粒子の平均粒子径体積平均粒子径は、動的光散乱式光度計ParticleSizingSystems社製、NICOMPmodel380ZLS-Sを用いることにより測定した。また、得られた加熱消滅性樹脂粒子エマルジョンをエタノールで希釈し、同上の動的光散乱計でゼータ電位を測定したところ、-41mVであった。更に、得られた加熱消滅性樹脂粒子エマルジョンを、遠心分離機を用いて樹脂粒子を沈降させた後、溶媒をメチルエチルケトンに置換し、加熱消滅性樹脂粒子のメチルエチルケトンMEK分散液樹脂固形分濃度20重量を得た。なお、加熱消滅性樹脂粒子のMEK中での膨潤度を、下記の方法で測定したところ、1.05倍であった。[膨潤度測定]加熱消滅性樹脂粒子1gを遠沈管に計量し、MEK30gを添加する。24時間静置後、遠心分離にて粒子を沈降させて上澄みの溶媒を捨てた。膨潤した加熱消滅性樹脂粒子の重量を計量し、下記式2にて膨潤度を求めた。膨潤度倍=膨潤した加熱消滅性樹脂粒子の重量/最初に加えた加熱消滅性樹脂粒子の重量2色素増感太陽電池用光電極の作製酸化チタン粉末1次結晶粒子径15nm20重量部、エチルセルロース和光純薬工業社製、EC10010重量部、テルピネオール70重量部、及び、得られた加熱消滅性樹脂粒子のMEK分散液樹脂固形分濃度20重量15重量部を脱泡しながら混合した後、減圧してMEKを蒸発させた。更に3本ロールを用いて均一に混合することにより酸化チタンペーストを調製した。その後、FTOを積層したガラス基板に、得られた酸化チタンペーストをスクリーン印刷法によって塗工した。次いで、150°Cで30分間乾燥した後、500°Cで30分間焼成することで酸化チタンからなる多孔質金属酸化物半導体層を作製した膜厚:5μm。更に、多孔質金属酸化物半導体層を形成したガラス基板を0.3mMのルテニウム色素溶液中に25°Cで1日間にわたり浸漬することで、増感色素を吸着させて、洗浄、乾燥することにより、色素増感太陽電池用光電極を作製した。実施例2加熱消滅性樹脂粒子の作製モノマー成分として、トリメチルプロパントリメタクリレート5g、メタクリル酸メチル95g、重合開始剤としてイソブチロニトリル1gを攪拌混合し、モノマー溶液を調製した。得られたモノマー溶液の全量を、ポリビニルアルコールPVA1重量と亜硝酸ナトリウム0.02重量との水溶液900重量部に加え、ホモジナイザーを用いて10000rpmにて1分間攪拌し、乳化懸濁液を得た。次に、攪拌機、ジャケット、還流冷却機及び温度計を備えた2リットルの重合器を用い、重合器内を減圧し、容器内の脱酸素を行った後、窒素ガスにより圧力を大気圧まで戻し、重合器内部を窒素雰囲気とした。この重合器内に、得られた乳化懸濁液の全量を一括して投入し、重合器を60°Cまで昇温して重合を開始した。4時間重合した後、重合器を室温まで冷却して加熱消滅性樹脂粒子のエマルジョンを得た。得られた加熱消滅性樹脂粒子の平均粒子径を測定したところ1340nmであった。また、得られた加熱消滅性樹脂粒子エマルジョンをエタノールで希釈し、ゼータ電位を測定したところ、-28mVであった。更に、得られた加熱消滅性樹脂粒子エマルジョンを、遠心分離機を用いて樹脂粒子を沈降させた後、溶媒をエタノールに置換し、加熱消滅性樹脂粒子のエタノール分散液樹脂固形分濃度20重量を得た。なお、加熱消滅性樹脂粒子の膨潤度エタノール中を、測定したところ、1.06倍であった。色素増感太陽電池用光電極の作製得られた加熱消滅性樹脂粒子のエタノール分散液樹脂固形分濃度20重量を用いた以外は、実施例1と同様に酸化チタンペースト、多孔質金属酸化物半導体層膜厚:5μm及び色素増感太陽電池用光電極を作製した。実施例3実施例1の色素増感太陽電池用光電極の作製において、酸化チタン粉末1次結晶粒子径15nm20重量部、エチルセルロース和光純薬工業社製、EC10010重量部、テルピネオール70重量部に対し、加熱消滅性樹脂粒子のMEK分散液樹脂固形分濃度20重量を80重量部添加したこと以外は、実施例1と同様にして、酸化チタンペースト、多孔質金属酸化物半導体層膜厚:5μm及び色素増感太陽電池用光電極を作製した。実施例4実施例1の色素増感太陽電池用光電極の作製において、酸化チタン粉末1次結晶粒子径15nm20重量部、エチルセルロース和光純薬工業社製、EC10010重量部、テルピネオール70重量部に対し、加熱消滅性樹脂粒子のMEK分散液樹脂固形分濃度20重量を8重量部添加したこと以外は、実施例1と同様にして、酸化チタンペースト、多孔質金属酸化物半導体層膜厚:5μm及び色素増感太陽電池用光電極を作製した。実施例5実施例1の色素増感太陽電池用光電極の作製において、酸化チタン粉末1次結晶粒子径15nm20重量部に代えて、酸化亜鉛粉末1次結晶粒子径12nm20重量部を用いたこと以外は、実施例1と同様にして、酸化亜鉛ペースト、多孔質金属酸化物半導体層膜厚:7μm及び色素増感太陽電池用光電極を作製した。比較例1加熱消滅性樹脂粒子として、ポリスチレンパウダーを用いた。このポリスチレンパウダーについて、無作為に抽出した100個の粒子径を測定し、その平均粒子径を求めたところ、510nmであった。また、このポリスチレンパウダーをエタノールで希釈しようとしたところ、一部が凝集したままであった。更に、このポリスチレンパウダーのエタノール懸濁液について、動的光散乱計を用いてゼータ電位を測定したところ、-1mVであった。色素増感太陽電池用光電極の作製酸化チタン粉末1次結晶粒子径15nm20重量部、エチルセルロース和光純薬工業社製、EC10010重量部、テルピネオール70重量部、及び、ポリスチレンパウダー3重量部を脱泡しながら混合した後、更に3本ロールを用いて均一に混合することにより酸化チタンペーストを調製した。その後実施例1と同様の手順で多孔質金属酸化物半導体層膜厚:6μm及び色素増感太陽電池用光電極を作製した。比較例2比較例1の色素増感太陽電池用光電極の作製において、ポリスチレンパウダーの添加量を3重量部から6重量部に変更した以外は比較例1と同様にして、酸化チタンペースト、多孔質金属酸化物半導体層膜厚:6μm及び色素増感太陽電池用光電極を作製した。比較例3加熱消滅性樹脂粒子の作製モノマーの乳化懸濁液を作製する際に、ホモジナイザーの回転数を1000rpmとして1分間攪拌した以外は実施例2と同様にして加熱消滅性樹脂粒子を作製した。その結果、得られた加熱消滅性樹脂粒子の平均粒子径を測定したところ5660nmであった。また、得られた加熱消滅性樹脂粒子エマルジョンをエタノールで希釈し、ゼータ電位を測定したところ、-29mVであった。更に、得られた加熱消滅性樹脂粒子エマルジョンを、遠心分離機を用いて樹脂粒子を沈降させた後、溶媒をエタノールに置換し、加熱消滅性樹脂粒子のエタノール分散液樹脂固形分濃度20重量を得た。なお、加熱消滅性樹脂粒子の膨潤度MEK中を、測定したところ、1.05倍であった。色素増感太陽電池用光電極の作製得られた加熱消滅性樹脂粒子のエタノール分散液樹脂固形分濃度20重量を用いて、実施例1と同様にして酸化チタンペースト、多孔質金属酸化物半導体層膜厚:5μm及び色素増感太陽電池用光電極を作製した。比較例4実施例1の色素増感太陽電池用光電極の作製において、得られた加熱消滅性樹脂粒子のMEK分散液樹脂固形分濃度20重量の添加量を15重量部から200重量部に変更した以外は実施例1と同様にして、酸化チタンペースト、多孔質金属酸化物半導体層膜厚:5μm及び色素増感太陽電池用光電極を作製した。比較例5実施例1の色素増感太陽電池用光電極の作製において、得られた加熱消滅性樹脂粒子のMEK分散液樹脂固形分濃度20重量15重量部を添加しなかった以外は実施例1と同様にして、酸化チタンペースト、多孔質金属酸化物半導体層膜厚:5μm及び色素増感太陽電池用光電極を作製した。比較例6実施例5の色素増感太陽電池用光電極の作製において、得られた加熱消滅性樹脂粒子のMEK分散液樹脂固形分濃度20重量15重量部を添加しなかった以外は実施例1と同様にして、酸化チタンペースト、多孔質金属酸化物半導体層膜厚:7μm及び色素増感太陽電池用光電極を作製した。<評価>実施例及び比較例で得られた色素増感太陽電池電極形成用ペースト酸化チタンペースト、酸化亜鉛ペースト、多孔質金属酸化物半導体層及び色素増感太陽電池用光電極について以下の評価を行った。結果を表1に示した。1色素増感太陽電池電極形成用ペーストの分散性得られた色素増感太陽電池電極形成用ペーストを目開き5μmのメッシュにてろ過し、メッシュ上に残留する凝集物の有無を確認した。2空孔の均一性得られた多孔質金属酸化物半導体層について、SEMを用いて厚み方向の切断面を撮影し、得られた写真から100個分の空孔を無作為に抽出し、その空孔について2個以上が連結して連続孔を形成している空孔の数を調べ、連結に関わる空孔の数を計数した後、下記式3により連続孔を形成する空孔の割合を算出した。連続孔を形成する空孔の割合=連結に関わる空孔の数/100×1003連続孔を形成する空孔の割合が10以下のものを○、10を超えるものを×とした。なお、実施例1で得られた色素増感太陽電池用光電極の多孔質金属酸化物半導体層の厚み方向の切断面を撮影したSEM写真を図1に、比較例1で得られた色素増感太陽電池用光電極の多孔質金属酸化物半導体層の厚み方向の切断面を撮影したSEM写真を図2に示した。3強度クラック発生等上記ガラス基板上に作成した多孔質金属酸化物半導体層の表面SEM写真について、任意の1000μm四方の領域にクラックが発生しているか確認した。4色素増感太陽電池セルの評価0.4MのTPAIテトラプロピルアンモニウムヨーダイド、0.05MのI2、メトキシプロピオニトリルからなる電解質を得られた色素増感太陽電池用光電極の多孔質金属酸化物半導体層上に形成した。更に、対向電極を電解質を介して色素増感太陽電池用光電極と重ね合わせるように固定した後、側面をエポキシ系接着剤で封止することにより色素増感太陽電池セルを作製した。得られた色素増感太陽電池セルについて、電流-電圧特性を測定した。具体的には、A.M1.5、100mW/cm2の擬似太陽光を用いて、開放電圧Voc、短絡電流Jsc、フィルファクタFF、光電変換効率Effを測定した。なお、比較例2及び比較例4で得られた色素増感太陽電池用光電極については、電極に生じたクラックが大きく、電流値が計測されなかった。